(57)【特許請求の範囲】
【請求項１】
(a)銅および酸化銅の少なくとも一方と、
(b)酸化亜鉛と、
(c)マグネシウム、カルシウム、バリウム、スカンジウム、チタン、バナジウム、クロム、モリブデン、タングステン、鉄、コバルトおよびニッケルからなる群より選ばれる少なくとも１種の元素の酸化物と
を含む触媒の存在下で、かつ、連続反応装置を用いた連続条件下で、グリセリンを接触水素添加してプロピレングリコールを得る工程を含むことを特徴とするプロピレングリコールの製造方法。
【請求項２】
前記触媒における銅および酸化銅の少なくとも一方(a)と酸化亜鉛(b)との重量比（銅および酸化銅の少なくとも一方(a)：酸化亜鉛(b)）が、６：１〜６：３５の範囲にあることを特徴とする請求項１に記載のプロピレングリコールの製造方法。
【請求項３】
前記触媒における銅および酸化銅の少なくとも一方(a)と酸化物(c)との重量比（銅および酸化銅の少なくとも一方(a)：酸化物(c)）が、１００：１〜１．５：１の範囲にあることを特徴とする請求項１または２に記載のプロピレングリコールの製造方法。
【請求項４】
前記接触水素添加を、反応温度１００〜３５０℃、水素圧１〜３０ＭＰａで行うことを特徴とする請求項１〜３のいずれかに記載のプロピレングリコールの製造方法。
【発明の詳細な説明】
【技術分野】
【０００１】
本発明は、グリセリンを原料とするプロピレングリコールの製造方法に関する。
【背景技術】
【０００２】
近年、地球温暖化を抑制する対策の一つとして、植物及び／または動物油脂を原料としたバイオディーゼルと呼ばれているディーゼルエンジン用燃料が開発されている。バイオディーゼルの製造過程ではグリセリンが原料油脂に対して約１０％程度副生しており、該グリセリンの有効活用が精力的に研究されている。【０００３】
一方、プロピレングリコールはグリセリンの１位の水酸基が水素に変換された化合物であるが、生物への毒性が低く、また無味無臭であることから、保湿剤、潤滑剤、乳化剤、不凍液、溶媒などとして、広く医薬品や化粧品、食料品などの分野で用いられている。一般にプロピレングリコールは化石原料と呼ばれている石油から誘導されるプロピレンを酸化してプロピレンオキシドとし、その後、それを水和することにより製造されている。【０００４】
ここで、前記のグリセリンの有効活用について、銅触媒を使用してグリセリンをプロピレングリコールに変換することが知られている。例えば米国特許第５２１４２１９号明細書には、酸化銅および酸化亜鉛を含む混合物触媒の存在下、グリセリンと水素を反応させて、グリセリンをプロピレングリコールおよびエチレングリコールに変換する方法が開示されている。【０００５】
またＷＯ２００７／０９９１６１号パンフレットには、触媒の存在下、特定の反応温度、特定の反応圧力において、グリセリンを水素化する方法が開示されている。そしてその反応に用いられる触媒として、銅を含む触媒、特に酸化銅、酸化亜鉛およびアルミナよりなる触媒等が例示されている。【０００６】
また、ＷＯ２００７／０１０２９９号パンフレットには、触媒の存在下、特定の反応温度、特定の反応圧力、特定の水素と原料との量比および特定の反応時間かつ気相で、固定床連続反応器を用い、グリセリンを水素化する方法が開示されている。【０００７】
そしてその反応に用いられる触媒として、酸化銅および酸化亜鉛を含む混合物触媒等が例示されている。この方法によれば、高収率でプロピレングリコールを得ることができるとＷＯ２００７／０１０２９９号パンフレットに記載されている。しかし、この方法ではグリセリンを反応器に導入する前に気化器で気化する必要があり、反応を実施するための消費エネルギーが増大するため、前記方法は経済的に不利であり、効率的とは言い難い。【０００８】
一方独国特許発明第１０２００７００３１８８号明細書には、２０〜６０重量％の酸化銅と、３０〜７０重量％の酸化亜鉛および１〜１０重量％の酸化マンガンを含む触媒の存在下、１８０〜２４０℃、２０〜１００ｂａｒで、グリセリンを水素と反応させるプロピレングリコールの製造方法が開示されている。【０００９】
しかしながら，当該特許文献に記載の技術においては、反応形式がオートクレーブを使用するバッチ反応に限定されており，前記特許文献には経済的に有利な固定床連続反応器等における記載はまったくない。【００１０】
また，中国特許出願公開第１０１０１２１４９号明細書には、銅、亜鉛およびマンガン（およびアルミニウム）を有する触媒（金属元素重量比は１６〜４８：２４〜４８：０．１５〜４：０〜８）を使用し、２００〜２５０℃、２．５〜５ＭＰａで、グリセリンに水素添加するプロピレングリコールの製造方法が開示されている。【００１１】
当該特許文献には固定床連続反応器を使用する実施例が記載されているが，当該反応においては水素をグリセリンに対して８００〜１２００当量と大過剰に使用している。未反応の水素の回収再利用等を考慮すると、この反応は工業的には有利な方法とは言いがたい。
【先行技術文献】
【特許文献】
【００１２】
【特許文献１】米国特許第５２１４２１９号明細書
【特許文献２】ＷＯ２００７／０９９１６１号パンフレット
【特許文献３】ＷＯ２００７／０１０２９９号パンフレット
【特許文献４】独国特許発明第１０２００７００３１８８号明細書
【特許文献５】中国特許出願公開第１０１０１２１４９号明細書
【発明の概要】
【発明が解決しようとする課題】
【００１３】
本発明は、グリセリンを原料とするプロピレングリコールの製造方法において、グリセリンを気化する工程を必要としない、高収率でプロピレングリコールを製造する方法を提供することを課題とする。
【課題を解決するための手段】
【００１４】
本発明者らは上記の課題を解決するために鋭意研究した結果、(a)銅および酸化銅の少なくとも一方と、(b)酸化亜鉛と、(c)周期律表第２族〜第６族、第８族〜第１０族の元素からなる群より選ばれる少なくとも１種の元素の酸化物とを含む触媒を用いることにより、上記課題を解決することができることを見出し、本発明を完成させるに至った。【００１５】
即ち本発明の要旨は、
(a)銅および酸化銅の少なくとも一方と、(b)酸化亜鉛と、(c)周期律表第２族〜第６族、第８族〜第１０族の元素からなる群より選ばれる少なくとも１種の元素の酸化物とを含む触媒の存在下で、グリセリンを接触水素添加してプロピレングリコールを得る工程を含むことを特徴とするプロピレングリコールの製造方法である。【００１６】
前記触媒における酸化物(c)は、マグネシウム、カルシウム、バリウム、スカンジウム、チタン、バナジウム、クロム、モリブデン、タングステン、鉄、コバルトおよびニッケルからなる群より選ばれる少なくとも１種の元素の酸化物であることが望ましい。【００１７】
前記触媒における銅および酸化銅の少なくとも一方(a)と酸化亜鉛(b)との重量比（銅および酸化銅の少なくとも一方(a)：酸化亜鉛(b)）は、６：１〜６：３５の範囲にあることが望ましい。【００１８】
また、前記触媒における銅および酸化銅の少なくとも一方(a)と酸化物(c)との重量比（銅および酸化銅の少なくとも一方(a)：酸化物(c)）が、１００：１〜１．５：１の範囲にあることもまた望ましい。【００１９】
さらに、前記接触水素添加は、反応温度１００〜３５０℃、水素圧１〜３０ＭＰａで行われることが望ましい。
【発明の効果】
【００２０】
本発明によれば、(a)銅および酸化銅の少なくとも一方と、(b)酸化亜鉛と、(c)周期律表第２族〜第６族、第８族〜第１０族の元素からなる群より選ばれる少なくとも１種の元素の酸化物とを含む触媒を用いることにより、グリセリンを気化せずとも、高収率でグリセリンからプロピレングリコールを製造することができる。この効果は特に、前記酸化物(c)としてマグネシウム、カルシウム、バリウム、スカンジウム、チタン、バナジウム、クロム、モリブデン、タングステン、鉄、コバルトおよびニッケルからなる群より選ばれる少なくとも１種の元素の酸化物を含む触媒を用いることにより、顕著に奏される。したがって、本発明の製造方法には大きな工業的利用価値がある。
【発明を実施するための形態】
【００２１】
以下に本発明を詳細に説明する。
[触媒]
本発明に使用される触媒は、(a)銅および酸化銅の少なくとも一方と、(b)酸化亜鉛と、(c)周期律表第２族〜第６族、第８族〜第１０族の元素からなる群より選ばれる少なくとも１種の元素の酸化物（以下単に酸化物(c)ともいう）とを含む触媒である。
【００２２】
前記触媒の調製方法は特に限定されるものではないが、以下の方法などが挙げられる。
（１）銅の各種塩、亜鉛の各種塩および周期律表第２族〜第６族、第８族〜第１０族の元素からなる群より選ばれる少なくとも１種の元素の各種塩などを原料として公知の方法、例えば共沈法、含浸法、混練法などにより調製する方法
（２）公知の方法で調製した銅および酸化銅の少なくとも一方(a)と酸化亜鉛(b)とを含む触媒と、別途公知の方法で調製した酸化物(c)を含む物質または触媒とを混合する方法。
【００２３】
＜触媒の好ましい態様１＞
本発明に使用される触媒の好ましい態様のひとつは、銅の各種塩、亜鉛の各種塩および周期律表第２族〜第６族、第８族〜第１０族の元素からなる群より選ばれる少なくとも１種の元素の各種塩などを原料として公知の方法で製造された触媒である。
【００２４】
すなわち、本発明に使用される触媒は、銅の硝酸塩、硫酸塩、炭酸塩、酢酸塩、塩化物、酸化物及び水酸化物等から選ばれる少なくとも１種と、
亜鉛の硝酸塩、硫酸塩、炭酸塩、酢酸塩、塩化物、酸化物及び水酸化物等から選ばれる少なくとも１種と、
さらに周期律表第２族〜第６族、第８族〜第１０族の元素からなる群より選ばれる少なくとも１種の元素の硝酸塩、硫酸塩、炭酸塩、酢酸塩、塩化物、酸化物及び水酸化物等から選ばれる少なくとも１種とを原料として、共沈法、含浸法、混練法などの公知の方法で製造することが可能である。
【００２５】
例えば、共沈法と呼ばれる方法では、例えば、銅の硝酸塩と、亜鉛の硝酸塩と、周期律表第２族の元素の硝酸塩とを含む水溶液を塩基の存在下で反応させ、銅と、亜鉛と、周期律表第２族の元素とを含む共沈物を製造する。その後、共沈物を乾燥、焼成することにより、本発明に使用される触媒を製造することができる。
【００２６】
また、使用する銅の各種塩、亜鉛の各種塩、および周期律表第２族〜第６族、第８族〜第１０族の元素からなる群より選ばれる少なくとも１種の元素の各種塩の量比を変更することにより、本発明に使用される触媒における銅および酸化銅の少なくとも一方(a)、酸化亜鉛(b)および酸化物(c)の含有量を調節することができる。
【００２７】
ここで、本発明で使用される触媒に含まれる銅および酸化銅の少なくとも一方(a)と酸化亜鉛(b)との重量比（銅および酸化銅の少なくとも一方(a)：酸化亜鉛(b)）に特に制限はないが、６：１〜６：３５の範囲にあることが望ましく、５：１〜５：１５の範囲にあることがより望ましく、３：１〜３：７の範囲にあることがさらに望ましく、２：１〜２：４の範囲にあることが特に望ましい。重量比が上記の範囲にある触媒を使用すると、高収率で触媒反応が進行する。
【００２８】
また、本発明で使用される触媒に含まれる銅および酸化銅の少なくとも一方(a)と酸化物(c)との重量比（銅および酸化銅の少なくとも一方(a)：酸化物(c)）に特に制限はないが、１００：１〜１．５：１の範囲にあることが望ましく、１００：１〜４：１の範囲にあることがより望ましい。重量比が上記の範囲にある触媒を使用すると、高収率で触媒反応が進行する。
【００２９】
上記記載の酸化物(c)は、マグネシウム、カルシウム、バリウム、スカンジウム、チタン、バナジウム、クロム、モリブデン、タングステン、鉄、コバルトおよびニッケルからなる群より選ばれる少なくとも１種の元素の酸化物であることが望ましく、マグネシウム、鉄、タングステン、バナジウム、コバルトおよびニッケルからなる群より選ばれる少なくとも１種の元素の酸化物であることがより望ましい。
【００３０】
また、本発明で使用される触媒中に本反応を阻害しない程度に、銅および酸化銅の少なくとも一方(a)、酸化亜鉛(b)および酸化物(c)以外の第４の成分を含有させてもよい。この成分としては、ナトリウム、カリウム、セシウムなどのアルカリ金属類、酸化物(c)において選ばれた周期律表第２族〜第６族、第８族〜第１０族の元素以外の元素、およびこれらの酸化物等が挙げられる。この第４の成分を触媒に含有させることにより、触媒の効果の持続性向上や触媒の安定性向上が期待される。
【００３１】
＜触媒の好ましい態様２＞
また、公知の方法で調製した銅および酸化銅の少なくとも一方(a)と酸化亜鉛(b)とを含む触媒と、別途公知の方法で調製した周期律表第２族〜第６族、第８族〜第１０族の元素からなる群より選ばれる少なくとも１種の元素の酸化物(c)を含む物質または触媒とを混合して得られた触媒も、本発明に使用される触媒の好ましい態様のひとつである。
【００３２】
本発明で使用される銅および酸化銅の少なくとも一方(a)と酸化亜鉛(b)とを含む触媒としては、上記の公知の方法（共沈法、含浸法、混練法など）で製造された触媒や、市販されているもの（例えば、日揮化学（株）製Ｆ１０Ｇやズードケミー触媒（株）製シフトマックス２１０等）を使用することができる。
【００３３】
また、酸化物(c)を含む物質または触媒としては、例えば以下のものを使用することができる。
（１）周期律表第２族〜第６族、第８族〜第１０族の元素の酸化物
（２）これらの元素の複数種の酸化物の混合物（例えば、ズードケミー触媒（株）製Ｎ−１５０、Ｎ８５０等）
（３）銅および酸化銅の少なくとも一方と周期律表第２族〜第６族、第８族〜第１０族の元素からなる群より選ばれる少なくとも１種の元素の酸化物(c)とを含む触媒、すなわち上記の公知の方法（共沈法、含浸法、混練法など）で製造された触媒や、市販されている触媒（例えば、ズードケミー触媒（株）製Ｎ−１４０、Ｎ−８４０等）。
【００３４】
これら本発明で使用される触媒に含まれる銅および酸化銅の少なくとも一方(a)と酸化亜鉛(b)との重量比（銅および酸化銅の少なくとも一方(a)：酸化亜鉛(b)）に特に制限はないが、６：１〜６：３５の範囲にあることが望ましく、５：１〜５：１５の範囲にあることがより望ましく、３：１〜３：７の範囲にあることがさらに望ましく、２：１〜２：４の範囲にあることが特に望ましい。重量比が上記の範囲にある触媒を使用すると、高収率で触媒反応が進行する。なお、ここで銅および酸化銅の少なくとも一方(a)の重量は、酸化物(c)を含む物質または触媒に銅および酸化銅の少なくとも一方が含まれる場合には、銅および酸化銅の少なくとも一方(a)と酸化亜鉛(b)とを含む触媒中の銅および酸化銅の重量と、酸化物(c)を含む物質または触媒中の銅および酸化銅の重量との合計を指す。
【００３５】
また、本発明で使用される触媒に含まれる銅および酸化銅の少なくとも一方(a)と酸化物(c)との重量比（銅および酸化銅の少なくとも一方(a)：酸化物(c)）に特に制限はないが、１００：１〜１．５：１の範囲にあることが望ましく、１００：１〜４：１の範囲にあることがより望ましく、１００：１〜５：１の範囲にあることがさらに望ましい。重量比が上記の範囲にある触媒を使用すると、高収率で触媒反応が進行する。なお、ここで銅および酸化銅の少なくとも一方(a)の重量は、酸化物(c)を含む物質または触媒に銅および酸化銅の少なくとも一方が含まれる場合には、銅および酸化銅の少なくとも一方(a)と酸化亜鉛(b)とを含む触媒中の銅および酸化銅の重量と、酸化物(c)を含む物質または触媒中の銅および酸化銅の重量との合計を指す。
【００３６】
上記記載の酸化物(c)は、マグネシウム、カルシウム、バリウム、スカンジウム、チタン、バナジウム、クロム、モリブデン、タングステン、鉄、コバルトおよびニッケルからなる群より選ばれる少なくとも１種の元素の酸化物であることが望ましく、マグネシウム、鉄、タングステン、バナジウム、コバルトおよびニッケルからなる群より選ばれる少なくとも１種の元素の酸化物であることがより望ましい。
【００３７】
また、本発明で使用される触媒中に本反応を阻害しない程度に、銅および酸化銅の少なくとも一方(a)、酸化亜鉛(b)および酸化物(c)以外の第４の成分を含有させてもよい。この成分としては、ナトリウム、カリウム、セシウムなどのアルカリ金属類、酸化物(c)において選ばれた周期律表第２族〜第６族、第８族〜第１０族の元素以外の元素、およびこれらの酸化物等が挙げられる。この成分を触媒に含有させることにより、触媒の効果の持続性向上や触媒の安定性向上が期待される。
【００３８】
[反応]
本発明の製造方法においては、銅および酸化銅の少なくとも一方(a)と、酸化亜鉛(b)と、酸化物(c)とを含む触媒の存在下でグリセリンに対して接触水素添加をする。
【００３９】
本発明で用いる上記触媒はそのまま利用してもよいが、取扱い性の改善、触媒の安定性改善、反応効率の改善などのため公知の方法（例えば、触媒講座５、触媒設計、第４章、１１６ページ、触媒学会編、講談社、１９８５年刊参照）で成形してもよい。成形して触媒の粒子径および形状をどのようにするかは、反応の様式および反応器の形状によって任意に選択しうる。
【００４０】
成形の際、適当なバインダーを用いることもできる。バインダーは固体を結合させ触媒の機械的強度を増強させる目的で用いられるものである。本発明に係わる反応を阻害しないものであれば無機物、有機物のいずれでも、バインダーとして使用できる。バインダーの具体例としては、粘土、カオリン、タルク、ベントナイト、アルミナゾル、ジルコニアゾル、ケイ酸塩、炭化ケイ素、有機ポリマーなどが挙げられる。
【００４１】
本発明の製造方法ではグリセリンを接触水素添加してプロピレングリコールを得る。前記グリセリンは単独、水溶液又は有機溶剤との溶液のいずれの状態でも用いることができる。水又は有機溶剤の使用量は特に制限はないが、グリセリン１００重量％に対して通常５〜９０重量％である。容積効率や反応速度の観点から、好ましくは、１０〜７０重量％である。
【００４２】
本発明の製造方法を実施する反応装置としては、バッチ式反応装置（たとえばオートクレーブ）、固定床連続反応装置（固定床触媒反応器を備えている）、流動床連続反応装置（流動床触媒反応器を備えている）および移動床連続反応装置（移動床触媒反応器を備えている）等を挙げることができる。
【００４３】
反応効率の観点からは、固定床連続反応装置、流動床連続反応装置または移動床連続反応装置を使用することが望ましく、設備が簡単な固定床連続反応装置を使用することがより望ましく、トリクルベッド式固定床連続反応装置を使用することがさらに望ましい。
【００４４】
本発明において連続反応装置を使用する場合、連続反応装置に備えられた反応器には、あらかじめグリセリンを水素化できる固体触媒が充填されており、そこにグリセリンと水素とが連続的に供給される。エネルギー効率の観点からは、グリセリンをあらかじめ気化器等で気化させることなく液体状の反応液として反応器に供給することが望ましい。従って、固定床触媒反応器内では気液固三相状態で反応が進行するため、連続反応装置として、特にトリクルベッド式固定床連続反応装置を用いることが望ましい。
【００４５】
また、バッチ式の反応装置を用いる場合は、反応装置の中にグリセリンを水素化できる固体触媒と、グリセリンを含む反応液とを装入し、更に水素を供給する。
反応器には、本発明の効果を損なわない限り、反応条件調整等のために窒素等の不活性ガスを更に供給してもよい。また、グリセリンや水素には本発明の効果を損なわない程度に他の成分が含まれていてもよい。
【００４６】
例えばグリセリンには、原料に由来する化合物であって、触媒劣化等を引き起こす不純物（例えば、長鎖脂肪酸、金属塩、硫酸、チオールおよびチオエーテル等の含硫黄化合物、ならびにアミンなどの含窒素化合物等）が含まれる場合がある。このような不純物の除去には、例えば蒸留、吸着、イオン交換、晶析、抽出等の公知の分離方法を用いることができる。各種分離方法のうち、精製効率、経済性の観点から、蒸留法を用いるのが望ましい。このような分離方法を実施しても、グリセリンから完全に不純物を分離することは困難であるので、上記のように、グリセリンには本発明の効果を損なわない程度に他の成分（不純物等）が含まれていてもよいのである。
【００４７】
触媒の使用量は、例えば、バッチ式反応装置の場合、グリセリン１００重量％に対して、通常０．１〜２０重量％、好ましくは１〜１０重量％である。
本発明において触媒を反応器に装入する方法について特に制限はない。例えば、触媒の好ましい態様２で説明した触媒を用いる場合、公知の方法で調製した、銅および酸化銅の少なくとも一方(a)と酸化亜鉛(b)とを含む触媒と、別途公知の方法で調製した酸化物(c)を含む物質または触媒とを混合してから反応器に装入してもよい。また、例えば、銅および酸化銅の少なくとも一方(a)と酸化亜鉛(b)とを含む触媒と、銅および酸化銅の少なくとも一方と酸化物(c)とを含む触媒とを用いる場合、固定床反応器に、それぞれを交互に装入してそれぞれの触媒が層状になるようにしてもよい。
【００４８】
本発明で使用される触媒を反応に用いるに際しては、そのまま反応に用いてもよいし、反応で利用する前に予め水素による還元で活性化し、触媒中に含有される金属化合物を完全にまたは部分的に金属に還元してから用いてもよい。一般にこの還元は１００〜４００℃で触媒を水素ガスと接触させることにより行なわれる。
【００４９】
また、触媒の好ましい態様２で説明した触媒を使用する場合には、銅および酸化銅の少なくとも一方(a)と酸化亜鉛(b)とを含む触媒のみに対して還元操作を行い、還元操作を経た触媒に酸化物(c)を含む物質または触媒を混合してもよいし、銅および酸化銅の少なくとも一方(a)と酸化亜鉛(b)とを含む触媒と、酸化物(c)を含む物質または触媒とを混合して得られた触媒に対して還元操作を行ってもよい。さらに、銅および酸化銅の少なくとも一方(a)と酸化亜鉛(b)とを含む触媒と、銅および酸化銅の少なくとも一方と酸化物(c)とを含む触媒に対してそれぞれ還元操作を行った後にそれら還元操作を経た２種類の触媒を混合してもよい。
【００５０】
通常、反応は、連続条件下又はバッチ式に、液相で、１００〜３５０℃の範囲、好ましくは１５０〜３００℃の範囲、より好ましくは１５０〜２５０℃の範囲の反応温度で実施することができる。
【００５１】
連続条件下又はバッチ式の場合、反応は一般に水素圧１〜３０ＭＰａ、好ましくは２〜２０ＭＰａ、より好ましくは３〜１５ＭＰａで実施される。このような範囲の圧力では反応速度が十分に速く、効率よくプロピレングリコールを得ることができる。
【００５２】
反応時間はバッチ反応の場合，通常１〜２０時間である。
また，連続式反応の場合，反応における固体触媒の単位重量あたりのグリセリンの供給速度（ＬＨＳＶ）は、０．０５ｈｒ-1以上１００ｈｒ-1以下であることが望ましく、０．１ｈｒ-1以上５０ｈｒ-1以下であることがより望ましい。
【００５３】
さらに、連続式反応における反応器に供給する反応液の反応器中での平均移動線速は、特に制限されるものではない。例えば、同じＬＨＳＶにおいても反応器の形状により変化し得る。本発明においてはグリセリンの反応効率の観点から望ましくは２ｃｍ／分〜１００ｃｍ／分であり、より望ましくは５ｃｍ／分〜１００ｃｍ／分である。
【００５４】
本発明において連続反応装置を用いる場合、使用される反応器は、単一の反応器であっても、複数の反応器からなっていてもよい。特に複数の反応器からなる場合、直列に反応器を設置しても、並列に反応器を設置してもよい。直列に反応器を設置することにより、反応条件をより精密に制御可能である。また、並列に反応器を設置することにより、例えば、一方の反応器でグリセリンの接触水添反応を行い、他方の反応器で劣化した触媒の再生運転等を行い、これらの運転を切り替えながら行うことによりプロピレングリコールの生産量を一定に維持することが可能となる。
【００５５】
本発明の製造方法では上述のように、グリセリンを気化せずとも、高収率でグリセリンからプロピレングリコールを製造することができるが、もちろん、グリセリンを気化して接触水素添加を気相で行ってもよい。
【実施例】
【００５６】
以下実施例を用いて本発明を更に具体的に説明するが、本発明はこれにより限定されるものではない。尚、グリセリンの転化率およびプロピレングリコールの収率はガスクロマトグラフィー（ガスクロマトグラフ装置：島津社製ＧＣ−１４Ａ、カラム：アジレント社製ＨＰ−ＩＮＮＯＷＡＸ、検出器：ＦＩＤ）で算出した。プロピレングリコールの選択率は前記転化率及び収率から算出した。【００５７】
［実施例１］
硝酸第二銅三水和物９．１ｇ、硝酸亜鉛六水和物１１．０ｇおよび硝酸鉄（III）九水和物３．２ｇを２８％アンモニア水１００ｍｌ中で反応させることにより生じた沈殿を濾過洗浄し、１２０℃で６時間乾燥し、さらに４００℃で３時間焼成した。得られた固体の元素分析値より、該固体は酸化銅：酸化亜鉛：酸化鉄（III）＝４５：４５：１０（重量比）である触媒であった。【００５８】
グリセリン２４ｇ、蒸留水６ｇおよび上記で得られた触媒１．２０ｇを量り取り、電磁誘導回転撹拌装置の付いたＳＵＳ３１６製の１００ｍｌオートクレーブに装入した。
オートクレーブ内部を窒素で置換した（１０ＭＰａ×５回）後、水素で置換（１０ＭＰａ×５回）を行い、最後に室温で内圧１０ＭＰａになるまで水素を充填し、オートクレーブを密閉した。オートクレーブ内部の触媒を含む反応液を撹拌速度４５０ｒｐｍで撹拌しながら、オートクレーブを２００℃まで加熱して接触水素添加反応を実施した。１２時間後、加熱を停止し、自然放冷でオートクレーブを冷却し、オートクレーブ内の温度が３０℃以下に下がってから内部を窒素置換して開封した。内容物をろ過して触媒を除去し、得られた反応液をガスクロマトグラフィーで分析したところ、グリセリンの転化率は９１．９％、プロピレングリコールの収率は８８．６％であった。【００５９】
［実施例２〜９、比較例１〜２］
実施例２〜９および比較例１〜２では、用いる触媒を表１に示すように変更した以外は実施例１と同様にして反応を実施した。実施例１とあわせて結果を表１に示す。なお、各触媒は実施例１と同様に共沈法で製造した。【００６０】
【表１】
0005486491.tif 000002
［実施例１０］
実施例１で使用した触媒と同一組成の触媒を、錠剤成形器を用いて０．５ｍｍＨｇ（６６．７Ｐａ）の減圧下に、５ＭＰａの圧力で５分間圧縮した後、触媒を粉砕し、篩い分けを行った。０．２５ｍｍの篩いを通過せず，０．５ｍｍの篩いを通過した部分を集めたところ、その嵩密度は０．８５ｇ／ｃｍ3であった。これを成形された触媒として反応に用いた。【００６１】
内径９ｍｍの反応管を有するハステロイＣ２７６製固定床連続反応装置に上記で得られた成形された触媒５．０ｇ（５．９ｍｌ）を充填し、触媒充填部を１９５℃に加熱した。この触媒充填部に８０重量％グリセリン水溶液を３ｇ／ｈｒ（ＬＨＳＶ＝０．６ｈｒ-1）、および水素を５０ｍｌ／ｍｉｎ供給し（水素／グリセリン供給モル比＝５．２／１）、反応を開始した。反応中、反応管内の圧力を３ＭＰａに保った。５時間後、反応管から流出する液を１時間かけて捕集し、その捕集液（反応物）の分析を行ったところ、グリセリンの転化率は９２．１％、プロピレングリコールの収率は８５．０％であり、プロピレングリコールの選択率は９２．３％であった。【００６２】
［比較例３］
実施例１０で使用した成形された触媒の代わりに，比較例２で使用した触媒と同一組成の触媒を実施例１０と同様に成形して得られる成形された触媒５．０ｇ（５．９ｍｌ）を使用した以外は実施例１０と同様にして反応を行った。５時間後、反応管から流出する液を１時間かけて捕集し、その捕集液（反応物）の分析を行ったところ、グリセリンの転化率は７６．７％、プロピレングリコールの収率は７１．３％であり、プロピレングリコールの選択率は９３．０％であった。